(57)【特許請求の範囲】
【請求項１】
（Ａ）２５℃における動粘度が、１，０００〜５，０００，０００ｍｍ２／ｓであるジオルガノポリシロキサンと、
（Ｂ）平均単位式：
（Ｒ１３ＳｉＯ１／２）ａ（Ｒ１２ＳｉＯ２／２）ｂ（Ｒ１ＳｉＯ３／２）ｃ
（式中、Ｒ１は、それぞれ同一または異なる、置換または非置換の一価炭化水素基、水酸基、またはアルコキシ基であり、ａ、ｂ、およびｃは、０≦ａ、０≦ｂ、０＜ｃ、ａ＋ｂ＋ｃ＝１の関係を満たす数である）で表されるオルガノポリシロキサンと、
（Ｃ）０．１〜１００μｍの範囲の平均粒子径を有し、フッ化カルシウム、アルミナ、酸化チタン、硫酸バリウム、酸化亜鉛、およびチタン酸ストロンチウムからなる群から選択される一つまたは二つ以上の組み合わせからなる比重３．０以上の無機微粒子と
を含む防振性シリコーン組成物。
【請求項２】
（Ａ）成分の前記ジオルガノポリシロキサン１００質量部に対して、（Ｂ）成分の前記オルガノポリシロキサンを２０〜２００質量部、および（Ｃ）成分の前記無機微粒子を２０〜４００質量部の含有量で含む、請求項１に記載の防振性シリコーン組成物。
【請求項３】
さらに、（Ｄ）平均単位式：
（Ｒ２３ＳｉＯ１／２）ｄ（ＳｉＯ４／２）ｅ
（式中Ｒ２は、それぞれ同一または異なる、置換または非置換の一価炭化水素基、水酸基、またはアルコキシ基であり、ｄ、およびｅは、ｄ＞０、ｅ＞０、ｄ＋ｅ＝１の関係を満たす数である）で表されるオルガノポリシロキサンを含む、請求項１または２に記載の防振性シリコーン組成物。
【請求項４】
さらに、（Ｄ）平均単位式：
(Ｒ２３ＳｉＯ１／２)ｄ(ＳｉＯ４／２)ｅ
（式中Ｒ２は、それぞれ同一または異なる、置換または非置換の一価炭化水素基であり、ｄ、およびｅは、ｄ＞０、ｅ＞０、ｄ＋ｅ＝１の関係を満たす数である）で表されるオルガノポリシロキサンと、ケイ素原子結合水酸基またはケイ素原子結合アルコキシ基を有するジオルガノポリシロキサンとの縮合反応混合物を含む、請求項１または２に記載の防振性シリコーン組成物。
【請求項５】
振動発生機器の異音発生抑止用である、請求項１〜４のいずれか一項に記載の防振性シリコーン組成物。
【請求項６】
自動車のディスクブレーキの鳴き音防止用である、請求項１〜４のいずれか一項に記載の防振性シリコーン組成物。
【発明の詳細な説明】
【技術分野】
【０００１】
本発明は、防振性シリコーン組成物に関し、詳しくは優れた振動減衰性能を有する防振性シリコーン組成物に関し、さらに詳しくは、振動を発生する機器の異音発生抑止のために使用される防振性シリコーン組成物に関する。
【背景技術】
【０００２】
自動車のブレーキシステムとして現在一般的に使用されているディスクブレーキは、車輪と一体に回転するディスクロータを、ピストンの作動により移動するブレーキパッドにより、ディスクロータの両側から押圧する構造となっている。このディスクブレーキは、制動時（ブレーキパッドがディスクロータに押圧されたとき）、一般的に「鳴き」と呼ばれる異音が発生することがある。この「鳴き」現象は、特にブレーキの制動性能に影響を与えるものではないが、ドライバーには不快な音と感じられる。また、近年の環境に配慮した自動車開発において、自動車の動力源がガソリンエンジン単独のものから、ガソリンエンジンと電気モータを併用したいわゆるハイブリッド自動車や、動力源がすべて電気モータであるいわゆる電気自動車にシフトしている。これに伴って動力源が静粛化し、従来の自動車では気にならない程度の異音まで感じ取れるようになってきているため、このブレーキ鳴きを減少させる技術はますます重要となってきている。
【０００３】
ブレーキ鳴きのメカニズムは、制動時にブレーキパッドがディスクロータに押圧されたときに発生する摩擦振動が、ブレーキを構成する他の部品と共振して発生するものと推定されている。したがって、ブレーキ鳴きを防止または低減するためには、この摩擦振動を発生させないこと、あるいは摩擦振動が発生したとしても、共振させないようにすることが考えられる。そのための一つの方法として、ブレーキパッドとピストンの間に振動減衰性能が高いシム(たとえばゴム製シム)を介することが提案されているが、シムの存在だけでは充分な効果が得られないこともあった。
【０００４】
さらにブレーキ鳴きを低減する方法として、シムの片面または両面にグリースを塗布して振動減衰性能をさらに高めることが提案されている。従来のブレーキ鳴き防止用グリースとしては、シリコーン粘着グリースに六方晶ボロンナイトライド粉末を添加したディスクブレーキ鳴き音防止グリース（特許文献１参照）や、シリコーン油に炭酸カルシウムを配合したグリース組成物（特許文献２参照）などが提案されている。
【先行技術文献】
【特許文献】
【０００５】
【特許文献１】特開２００１−２２６６８７号公報
【特許文献２】特開２０１２−１６８０号公報
【発明の概要】
【発明が解決しようとする課題】
【０００６】
シリコーン粘着グリースに六方晶ボロンナイトライド粉末を添加したグリースは、配合される式：（（ＣＨ３）３ＳｉＯ１／２）で表されるシロキサン単位と式：（ＳｉＯ４／２）で表されるシロキサン単位のみからなるシリコーンレジンがその構造上、発生した振動を吸収する性能が弱く、ブレーキ鳴きを低減することが難しかった。
【０００７】
また、シリコーン油に炭酸カルシウムを配合したグリースは、ディスクブレーキにおいて発生した振動エネルギーを炭酸カルシウムのへき開で吸収させることを目的としているが、炭酸カルシウムのへき開にも限界があるため、特に長期的なブレーキ鳴き防止には依然改善の余地があった。
【０００８】
本発明は上記課題を解決すべくなされたものであり、振動減衰性能が高い防振性シリコーン組成物を提供することを目的とする。
【課題を解決するための手段】
【０００９】
本発明者らは上記目的を達成するため鋭意検討した結果、本発明に到達した。即ち、本発明の目的は、
（Ａ）ジオルガノポリシロキサンと、
（Ｂ）平均単位式：
（Ｒ１３ＳｉＯ１／２）ａ（Ｒ１２ＳｉＯ２／２）ｂ（Ｒ１ＳｉＯ３／２）ｃ
（式中、Ｒ１は、それぞれ同一または異なる、置換または非置換の一価炭化水素基、水酸基、またはアルコキシ基であり、ａ、ｂ、およびｃは、０≦ａ、０≦ｂ、０＜ｃ、ａ＋ｂ＋ｃ＝１の関係を満たす数である）で表されるオルガノポリシロキサンと、
（Ｃ）比重３．０以上の無機微粒子と
を含む防振性シリコーン組成物によって達成される。
【００１０】
（Ａ）成分の前記ジオルガノポリシロキサン１００質量部に対して、（Ｂ）成分の前記オルガノシロキサンを２０〜２００質量部、および（Ｃ）成分の前記無機微粒子を２０〜４００質量部の含有量で含むことが好ましい。
【００１１】
（Ａ）成分の前記ジオルガノポリシロキサンの２５℃における動粘度は、１，０００〜５，０００，０００ｍｍ２／ｓであることが好ましい。
【００１２】
本発明の防振性シリコーン組成物は、さらに、（Ｄ）平均単位式：
（Ｒ２３ＳｉＯ１／２）ｄ（ＳｉＯ４／２）ｅ
（式中Ｒ２は、それぞれ同一または異なる、置換または非置換の一価炭化水素基、水酸基、またはアルコキシ基であり、ｄ、およびｅは、ｄ＞０、ｅ＞０、ｄ＋ｅ＝１の関係を満たす数である）で表されるオルガノポリシロキサンを含むことができる。
【００１３】
前記（Ｄ）成分は、平均単位式：
(Ｒ２３ＳｉＯ１／２)ｄ(ＳｉＯ４／２)ｅ
（式中Ｒ２は、それぞれ同一または異なる、置換または非置換の一価炭化水素基、ｄ、およびｅは、ｄ＞０、ｅ＞０、ｄ＋ｅ＝１の関係を満たす数である）で表される、オルガノポリシロキサンとケイ素原子結合水酸基またはケイ素原子結合アルコキシ基を有するジオルガノポリシロキサンとの縮合反応混合物であることが好ましい。
【００１４】
（Ｃ）成分の前記無機微粒子は、フッ化カルシウム、アルミナ、酸化チタン、硫酸バリウム、酸化亜鉛、およびチタン酸ストロンチウムからなる群から選択される一つまたは二つ以上の組み合わせからなることが好ましい。
【００１５】
本発明の防振性シリコーン組成物は、振動発生機器の異音発生抑止用であってもよい。
【００１６】
本発明の防振性シリコーン組成物は、自動車のディスクブレーキの鳴き音防止用であってもよい。
【発明の効果】
【００１７】
本発明の防振性シリコーン組成物は、長期にわたり優れた振動減衰性能を発揮し、振動を発生する機器の振動抑止や異音発生抑止に好適に使用される。例えば、ディスクブレーキなどの車両のブレーキ装置に適用した場合、優れた異音発生抑止を示す。
【図面の簡単な説明】
【００１８】
【図１】本発明組成物の防振特性評価装置の側面図である。
【図２】本発明組成物の防振特性評価装置の上面図である。
【発明を実施するための形態】
【００１９】
本発明に使用する（Ａ）成分のジオルガノポリシロキサンは、本発明組成物のマトリックス成分であり、後述する（Ｂ）成分および（Ｃ）成分を分散させるための媒体である。ジオルガノポリシロキサン中、ケイ素原子に結合する基としては、メチル基、エチル基、およびプロピル基等のアルキル基；ビニル基、アリル基、およびブテニル基等のアルケニル基；フェニル基、およびトリル基等のアリール基；ならびに３，３，３，−トリフロロプロピル基等の置換または非置換の一価炭化水素基が例示される。また、少量の水酸基、ならびにメトキシ基、およびエトキシ基等のアルコキシ基を含んでもよい。これらのケイ素原子に結合する基は同一でも異なってもよい。中でも、粘度変化の温度依存性が小さく、本発明組成物の保存安定性が良好であることから、アルキル基であることが望ましく、特にメチル基であることが好ましい。また、その分子構造としては、直鎖状、一部分枝を有する直鎖状、分枝鎖状、および環状が例示される。このような（Ａ）成分の具体的な例としては、トリメチルシロキシ基封鎖ジメチルポリシロキサン、ジメチルビニルシロキシ基封鎖ジメチルポリシロキサン、トリメチルシロキシ基封鎖メチルオクチルポリシロキサン、シラノール基封鎖ジメチルポリシロキサン、およびトリメチルシロキシ基封鎖ジメチルシロキサン・メチルフェニルシロキサン共重合体が挙げられる。
【００２０】
上記の一価炭化水素基上の水素原子は、１以上の置換基によって置換されていてもよく、当該置換基は、例えば、ハロゲン原子（フッ素原子、塩素原子、臭素原子およびヨウ素原子）、水酸基、アミド基、エステル基、カルボキシル基、およびイソシアネート基からなる群から選択される。
【００２１】
また、（Ａ）成分は２５℃で液状であり、２５℃における動粘度が１，０００〜５，０００，０００ｍｍ２／ｓの範囲であることが好ましく、１０，０００〜１，０００，０００ｍｍ２／ｓの範囲であることがさらに好ましい。２５℃における動粘度が上記下限未満であると、後述する（Ｂ）成分や（Ｃ）成分を分散状態で保持することができなくなり、減衰性能が発現しにくくなる。一方、２５℃における動粘度が上記上限を超えると取り扱い作業性が低下して、（Ｂ）成分や（Ｃ）成分を分散させることが困難になる。動粘度はウベローデ管を使用することで測定することができる。
【００２２】
（Ｂ）成分のオルガノポリシロキサンは、後述する（Ｃ）成分とともに本発明組成物に防振特性を付与するための成分であり、平均単位式：（Ｒ１３ＳｉＯ１／２）ａ（Ｒ１２ＳｉＯ２／２）ｂ（Ｒ１ＳｉＯ３／２）ｃで表される。式中、Ｒ１は、同一または異なる、置換または非置換の一価炭化水素基であり、ａ、ｂ、およびｃは、０≦ａ、０≦ｂ、０＜ｃ、ａ＋ｂ＋ｃ＝１の関係を満たす数である。ａ、ｂ、およびｃは、好ましくは０．６０≦ｃ／（ａ＋ｂ＋ｃ）≦１．００であり、より好ましくは０．９５≦ｃ／（ａ＋ｂ＋ｃ）≦１．００であり、最も好ましくはａ＝０、ｂ＝０、ｃ＝１、すなわち（Ｂ）成分がシロキサン単位（Ｒ１ＳｉＯ３／２）のみからなるシルセスキオキサンであることが好ましい。好ましいＲ１としては、メチル基、エチル基、およびプロピル基等のアルキル基；ビニル基、アリル基、およびブテニル基等のアルケニル基；フェニル基、およびトリル基等のアリール基；ならびに３，３，３，−トリフロロプロピル基等の置換または非置換の一価炭化水素基が例示され、少量の水酸基、メトキシ基、およびエトキシ基等のアルコキシ基、ならびに塩素原子などのハロゲン原子等を含んでもよい。これらの中でも、粘度変化の温度依存性が小さく、本発明組成物の保存安定性が良好であることから、アルキル基であることが望ましく、特に少なくとも５０％以上がメチル基であることが好ましい。
【００２３】
（Ｂ）成分は、２５℃で液状であっても固体状であってもよい。（Ｂ）成分が固体状である場合は各種粉砕機で粉末状として使用することが好ましい。粉末状の（Ｂ）成分の平均粒子径は０．１〜１００μｍの範囲が好ましく、１０〜４０μｍの範囲がより好ましい。平均粒子径はレーザー光回折法を用いた質量メジアン径として測定できる。またその形状としては、特に限定されないが、球状、偏平上、および不定形状が例示される。
【００２４】
（Ｂ）成分のゲルパーミエーションクロマトグラフィーによる標準ポリスチレン換算の質量平均分子量は、１，０００〜１００，０００の範囲内であることが好ましく、２，０００〜７，０００の範囲内であることがより好ましく、４，０００〜６，０００の範囲であることがさらに好ましい。また、（Ｂ）成分は、トリアルコキシオルガノシランの加水分解物のようにゲル状に高度に架橋した樹脂の粉砕物と同様に、トルエンなどの溶剤に不溶で、ゲルパーミエーションクロマトグラフィーを用いた分子量が測定できないものであってもよい。なお、（Ｂ）成分の分子量はゲルパーミエーションクロマトグラフィーを用いて測定することができ、試料濃度１質量％のトルエン溶液を用い、ＲＩ検出器を用いて、較正曲線用ポリマーとして標準ポリスチレンを使用するという標準的な方法で、ポリスチレン換算の分子量として測定できる。
【００２５】
（Ｂ）成分の配合量は（Ａ）成分１００質量部に対して２０〜２００質量部が好ましい。これは、（Ｂ）成分の配合量が２０質量部未満であると、本発明の組成物の振動減衰性能が低下する傾向にあり、２００質量部を超えると作業性が低下したり、ちょう度が小さくなって塗布しにくくなるからである。
【００２６】
（Ｃ）成分の比重３．０以上の無機微粒子は振動を吸収し、振動減衰性能を向上させる成分である。また、その性状は通常、常温で固体粉末であるが、粉末状のまま使用されてもよく、（Ａ）成分等のジオルガノシロキサンと予め混合したマスターバッチの形態にしてから配合されてもよい。（Ｃ）成分の配合量は、（Ａ）成分１００質量部に対して２０質量部〜３００質量部が好ましい。（Ｃ）成分の配合量が２０質量部未満であると、本発明の組成物の振動減衰性能が低下する傾向にあり、３００質量部を超えると作業性が低下したり、ちょう度が小さくなって塗布しにくくなるからである。
【００２７】
好ましい（Ｃ）成分としては、フッ化カルシウム、アルミナ、酸化チタン、硫酸バリウム、酸化亜鉛、およびチタン酸ストロンチウムが例示される。（Ｃ）成分の形状は、特に限定されず、球状、麟片状、および不定形形状などであってもよい。（Ｃ）成分の平均粒子径は、特に限定されないが、取り扱い作業性や保存安定性の点から、０．１〜１００μｍの範囲が好ましく、１０〜４０μｍの範囲がより好ましい。平均粒子径はレーザー光回折法を用いた質量メジアン径として測定できる。
【００２８】
本発明組成物は上記（Ａ）〜（Ｃ）成分を少なくとも含むものであるが、これらの成分に加えて、（Ｄ）平均単位式：（Ｒ２３ＳｉＯ１／２）ｄ（ＳｉＯ４／２）ｅで表されるオルガノポリシロキサンを含むことができる。式中、Ｒ２としては上記Ｒ１と同様な基が例示され、最も好ましくはメチル基である。式中ｄ、およびｅはｄ＞０、ｅ＞０、ｄ＋ｅ＝１の関係を満たす数であり、０．５≦ｄ／ｅ≦１．０であることが好ましく、０．６≦ｄ／ｅ≦０．９であることがより好ましい。
【００２９】
また、（Ｄ）成分は、シロキサン単位式：（Ｒ２３ＳｉＯ１／２）ｄ（ＳｉＯ４／２）ｅで表されるオルガノポリシロキサンとケイ素原子結合水酸基またはケイ素原子結合アルコキシ基を有するジオルガノポリシロキサンとの縮合反応混合物であることがより好ましい。この場合、シロキサン単位式：（Ｒ２３ＳｉＯ１／２）ｄ（ＳｉＯ４／２）ｅで表されるオルガノポリシロキサンは、分子中にケイ素原子結合水酸基またはケイ素原子結合アルコキシ基を０．２〜５．０質量％含むことが好ましい。ケイ素原子結合水酸基またはケイ素原子結合アルコキシ基を有するジオルガノポリシロキサンとしては、（Ａ）成分と同様のジオルガノポリシロキサンが例示されるが、分子中に平均で１個以上のケイ素原子結合水酸基またはケイ素原子結合アルコキシ基を有することが好ましい。水酸基およびアルコキシ基以外のケイ素原子に結合する基としては、（Ａ）成分と同じ基であることが好ましく、中でもメチル基であることが好ましい。
【００３０】
平均単位式：（Ｒ２３ＳｉＯ１／２）ｄ（ＳｉＯ４／２）ｅで表されるオルガノポリシロキサンとケイ素原子結合水酸基またはケイ素原子結合アルコキシ基を有するジオルガノポリシロキサンを混合、または、これらを部分縮合する際、それぞれの質量比が２：８〜８：２の範囲内であることが好ましく、３：７〜７：３の範囲内であることがより好ましい。部分縮合の方法としては、例えば、これらの成分を加熱する方法、これらの成分を水酸化カリウム、および水酸化バリウム等の塩基；アンモニア水；メチルアミン、エチルアミン、プロピルアミン等のアミン類；テトラブチルチタネート、およびテトライソブチルチタネート等のチタン化合物；オクチル錫ジアセテート等の錫化合物；あるいはヘキサメチルジシラザン等の触媒の存在下で縮合反応させる方法が挙げられる。
【００３１】
また（Ｄ）成分のゲルパーミエーションクロマトグラフィーによる標準ポリスチレン換算の質量平均分子量は、１，０００〜１００，０００の範囲内であることが好ましく、２，０００〜７，０００の範囲内であることがより好ましく、４，０００〜６，０００の範囲であることがさらに好ましい。また、（Ｄ）成分は、トルエンなどの溶剤に不溶で、ゲルパーミエーションクロマトグラフィーを用いた分子量が測定できないものであってもよい。なお、（Ｄ）成分の分子量はゲルパーミエーションクロマトグラフィーを用いて測定することができ、試料濃度１質量％のトルエン溶液を用い、ＲＩ検出器を用いて、較正曲線用ポリマーとして標準ポリスチレンを使用するという標準的な方法でポリスチレン換算の分子量として測定できる。
【００３２】
（Ｄ）成分を配合することにより本発明組成物の流動性を調整することができるので、高温、高圧下での使用や垂直面への適用など使用用途に応じて適宜（Ｄ）成分を配合することができる。好ましい（Ｄ）成分の配合量は、（Ａ）成分１００質量部に対して２０〜２００質量部が好ましく、５０〜１５０質量部であることがより好ましい。
【００３３】
本発明の防振性シリコーン組成物の混和ちょう度は、２００以上３００以下が好ましい。混和ちょう度が２００未満であると、組成物を塗布しにくくなり、混和ちょう度が３００より大きいと、組成物が軟らかくなりすぎて漏出する可能性がある。
【００３４】
また、本発明の防振性シリコーン組成物では、添加剤として、酸化防止剤、極圧剤、油性剤、防錆剤、腐食防止剤、金属不活性剤、染料、色相安定剤、増粘剤、構造安定剤、および紫外線吸収剤等といった種々の添加剤を、使用される用途に応じて使用することもできる。
【００３５】
本発明の防振性シリコーン組成物組成物を製造する方法は、従来知られている種々の方法が採用できる。例えば、（Ａ）〜（Ｃ）成分およびその他の添加剤を混合することにより得ることができる。
【００３６】
さらに、上記操作後に必要に応じて濾過、減圧、加圧、加熱、冷却、および不活性ガス置換等を単独、あるいは複合して行ってもよい。
【００３７】
本発明の防振性シリコーン組成物は振動減衰性能に優れ、その振動減衰性能が長期間にわたり高水準に維持されるという特徴を有する。このことから、振動の伝播を除去するなどの目的で振動減衰性能が必要とされる部位のコンパウンドとして好適に使用される。例えば、自動車のディスクブレーキの音鳴き防止コンパウンドとして好適に使用できる。
【実施例】
【００３８】
以下、実施例により本発明を詳細に説明するが、本発明は以下の実施例に限定されるものではない。また、表中の数値は質量部を表し、動粘度は２５℃における測定値である。防振特性は以下に示すように、実機の鳴き現象の代替となる方法で減衰比を測定することにより評価した。
【００３９】
（防振性シリコーン組成物の防振性評価）
防振性シリコーン組成物の防振性評価の方法を、図１及び２を参照して説明する。ＪＩＳ  Ｋ−２２４６に規定された試験片４（材質：ＳＰＣＣ−ＳＢ、サイズ：厚さ１．２ｍｍ×縦６０ｍｍ×横８０ｍｍ、２ヶ所に直径３ｍｍの孔を有する）を２枚用意し、１枚の片面に、１００μｍのスペーサ−を用いて、防振性シリコーン組成物５をアプリケーターで塗布する。その後もう一枚の試験片を載せて、測定用試験片を作製した。図１に示すとおり、この測定用試験片を万力１で固定し、高さ１５５ｃｍから１／２インチのＳＵＪ−２鋼球２を上記測定用試験片に対して垂直方向に自由落下させ、振動ピックアップ３を介して、時間軸波形を得た。さらに得られた時間軸波形を小野測器（株）製のＦＦＴ解析ソフトＤＳ−０２２１を用いてヒルベルト変換を行い、約５ｋＨｚ減衰比を求めた。図２に示すとおり、振動ピックアップ３は、測定用試験片上面の固定しない端から１０ｍｍ、孔のない端から１５ｍｍの位置に取り付けた。また、鋼球の測定用試験片上での落下点２ａは、測定用試験片上面で固定しない端から３５ｍｍ、孔のある端から１０ｍｍの位置とした。なお、測定は２５℃で行った。
【００４０】
（混和ちょう度の評価）
混和ちょう度（６０回）は、ＪＩＳ  Ｋ２２２０  ７．に規定された方法で測定した１／２スケールでの測定結果である。
【００４１】
［調製例１］
（シリコーンベースの調製）
３Ｌのセパラブルフラスコに、（（ＣＨ３）３ＳｉＯ１／２）０．７２（ＳｉＯ４／２）１．０で表されるオルガノポリシロキサンの７０質量％キシレン溶液４７質量部と、分子鎖両末端にケイ素原子結合水酸基を有し、粘度２２００ｍＰａ・ｓのジメチルポリシロキサン１５質量部とをキシレン３８質量部に均一に混合した系に、アンモニア水を添加した。この系を４０℃に保温しながら６時間撹拌した後、系内に窒素ガスを流しながら１４０℃で２時間加熱撹拌してアンモニアと水を除去した。その後、系内に窒素ガスを流したまま１４０℃で２時間加熱混合し、減圧下でキシレンを留去して、シリコーンベースを得た。
【００４２】
（実施例１〜４）
ミキサーに、表１に示す（Ａ）成分：ジメチルポリシロキサンおよび／またはシリコーンベース、ならびに（Ｂ）成分と（Ｃ）成分を投入し均一になるまで充分撹拌した後、３本ロールミルを用いてミル仕上げし、さらに混合・攪拌・脱泡を行い、防振性シリコーン組成物を得た。それぞれ得られた防振性シリコーン組成物の減衰比、および混和ちょう度を評価した。得られた結果を表１に示す。
【００４３】
（比較例１）
ミキサーに、表１に示すジメチルポリシロキサン、分岐状オルガノポリシロキサンＢ、シリカおよび六方晶窒化ホウ素を投入し均一になるまで充分撹拌した後、３本ロールミルを用いてミル仕上げし、さらに混合・攪拌・脱泡を行い、シリコーン組成物を得た。得られたシリコーン組成物の減衰比、および混和ちょう度を評価した。得られた結果を表１に示す。
【００４４】
（比較例２）
ミキサーに、表１に示すジメチルポリシロキサン、フッ化カルシウムおよび硫酸バリウムを投入し、均一になるまで充分撹拌した後、３本ロールミルを用いてミル仕上げし、さらに混合・攪拌・脱泡を行い、シリコーン組成物を得た。実施例２から分岐状オルガノポリシロキサンを除き、その分ジメチルポリシロキサンを加えた以外は実施例２と同様にして、シリコーン組成物を得た。得られたシリコーン組成物の減衰比、および混和ちょう度を評価した。得られた結果を表１に示す。
【００４５】
（比較例３）
ミキサーに、表１に示すジメチルポリシロキサンと硫酸バリウムを投入し、均一になるまで充分撹拌した後、３本ロールミルを用いてミル仕上げし、さらに混合・攪拌・脱泡を行い、シリコーン組成物を得た。得られたシリコーン組成物の減衰比、および混和ちょう度を評価した。得られた結果を表１に示す。
【００４６】
（比較例４）
ミキサーに、表１に示すジメチルポリシロキサンと分岐状オルガノポリシロキサンＡを投入し均一になるまで充分撹拌した後、３本ロールミルを用いてミル仕上げし、さらに混合・攪拌・脱泡を行い、シリコーン組成物を得た。得られたシリコーン組成物の減衰比、および混和ちょう度を評価した。得られた結果を表１に示す。
【００４７】
（比較例５）
ミキサーに、表１に示すジメチルポリシロキサン、分岐状オルガノポリシロキサンＡと六方晶窒化ホウ素を投入し均一になるまで充分撹拌した後、３本ロールミルを用いてミル仕上げし、さらに混合・攪拌・脱泡を行い、シリコーン組成物を得た。得られたシリコーン組成物の減衰比、および混和ちょう度を評価した。得られた結果を表１に示す。
【００４８】
（比較例６）
ミキサーに、表１に示すジメチルポリシロキサン、分岐状オルガノポリシロキサンＡと炭酸カルシウムを投入し均一になるまで充分撹拌した後、３本ロールミルを用いてミル仕上げし、さらに混合・攪拌・脱泡を行い、シリコーン組成物を得た。得られたシリコーン組成物の減衰比、および混和ちょう度を評価した。得られた結果を表１に示す。
【００４９】
【表１】
0006000634.tif 000002
【００５０】
市販されているディスクパッドグリースの一つである、（株）和光ケミカル製「ブレーキプロテクター  ディスクパッドグリース  Ｖ−１６０」の減衰比を、前記防振性評価により測定したところ、０．２５％であった。また、混和ちょう度（６０回）は２８０であった。
【００５１】
市販されているディスクパッドグリースの一つである、日本バーズ（株）製「ディスクブレーキグリース（カッチン音防止剤）」の減衰比を、前記防振性評価により測定したところ、０．２６％であった。また、混和ちょう度（６０回）は２８０であった。
【００５２】
表１に示した各成分は、
（Ａ）成分：ジメチルポリシロキサン（いずれも、東レ・ダウコーニング（株）製）
ＳＨ−２００  Ｆｌｕｉｄ  １２，５００ＣＳ（２５℃の動粘度：１２，５００ｍｍ２／ｓ）
ＳＨ−２００  Ｆｌｕｉｄ  ３０，０００ＣＳ（２５℃の動粘度：３０，０００ｍｍ２／ｓ）
ＳＨ−２００  Ｆｌｕｉｄ  ３００，０００ＣＳ（２５℃の動粘度：３００，０００ｍｍ２／ｓ）
（Ｂ）成分
分岐状オルガノポリシロキサンＡ：レーザー回折散乱式粒度分布測定によるメジアン径が３μｍで軟化点を有さない（ＣＨ３）ＳｉＯ３／２で表されるシロキサン単位からなる不定形シリコーンレジン粉末。ケイ素原子結合水酸基を５質量％含有する。比重１．３３。
分岐状オルガノポリシロキサンＢ：（（ＣＨ３）３ＳｉＯ１／２）０．７２（ＳｉＯ４／２）１．０で表されるシリコーンレジン粉末。ゲルパーミエーションクロマトグラフィーによる標準ポリスチレン換算の質量平均分子量  ４，６００。ケイ素原子結合水酸基を約２質量％含有する。
（Ｃ）成分
フッ化カルシウム：森田化学工業（株）製、比重：３．２
硫酸バリウム：堺化学工業（株）製、ＢＭＨ−１００、比重：４．５
酸化亜鉛：東京化精（株）製、酸化亜鉛２級、比重：５．６
酸化マグネシウム：タテホ化学工業（株）製、タテホマグ＃５００、比重：３．６
シリカ：日本アエロジル工業（株）製、アエロジルＲ−９７２、比重：２．０
六方晶窒化ホウ素：電気化学工業（株）製、デンカビーエヌ  ＨＧＰ、比重：２．３
炭酸カルシウム：太陽化学工業（株）製、ＳＬ−１０１、比重：２．６
シリコーンベース：上記調製例１で調製した部分加水分解縮合物
をそれぞれ示す。
【産業上の利用可能性】
【００５３】
本発明の組成物は高い振動減衰性能を有することから、防振や異音発生を抑制することを目的として各種用途に使用でき、また、長期にわたってその特性を維持できるという特徴を有する。具体的には、例えば、車両のブレーキ装置、家電製品の振動や騒音の低減、および建築物の振動や騒音の低減が例示される。
【符号の説明】
【００５４】
１    万力
２    １／２インチ鋼球
２ａ  １／２インチ鋼球の落下点
３    振動ピックアップ
４    ＪＩＳ  Ｋ−２２４６に規定された試験片
５    防振性シリコーン組成物
【図１】
0006000634.tif 000003
【図２】
0006000634.tif 000004